【手続補正書】
【提出日】平成22年3月11日(2010.3.11)
【手続補正１】
【補正対象書類名】特許請求の範囲
【補正対象項目名】全文
【補正方法】変更
【補正の内容】
【特許請求の範囲】
【請求項１】
正極および負極と共に電解液を備え、
前記負極は、負極集電体と、それに設けられた負極活物質層とを有し、
前記負極活物質層は、複数の細孔を有する負極活物質を含み、
水銀圧入法によって測定される前記複数の細孔への水銀の浸入量の変化率は、８０ｎｍ以上１２００ｎｍ以下の孔径にピークを示すように分布している
二次電池。
【請求項２】
前記水銀の浸入量の変化率は、１００ｎｍ以上１０００ｎｍ以下の孔径にピークを示す、請求項１記載の二次電池。
【請求項３】
前記水銀の浸入量の変化率は、１２０ｎｍ以上６００ｎｍ以下の孔径にピークを示す、請求項１記載の二次電池。
【請求項４】
前記水銀の浸入量の変化率は、３ｎｍ以上５０ｎｍ以下の孔径に他のピークを示す、請求項１載の二次電池。
【請求項５】
前記負極活物質は、ケイ素（Ｓｉ）を含有する、請求項１記載の二次電池。
【請求項６】
前記負極活物質は、酸素（Ｏ）を含有し、前記負極活物質中における酸素の含有量は、３原子数％以上４０原子数％以下である、請求項５記載の二次電池。
【請求項７】
前記負極活物質は、鉄（Ｆｅ）、コバルト（Ｃｏ）、ニッケル（Ｎｉ）、クロム（Ｃｒ）、チタン（Ｔｉ）およびモリブデン（Ｍｏ）のうちの少なくとも１種の金属元素を含有する、請求項５記載の二次電池。
【請求項８】
前記負極活物質は、その厚さ方向において、高酸素含有領域および低酸素含有領域を有する、請求項５記載の二次電池。
【請求項９】
前記負極活物質は、複数の粒子状である、請求項１記載の二次電池。
【請求項１０】
前記複数の粒子状の負極活物質は、多層構造を有する、請求項９記載の二次電池。
【請求項１１】
前記負極活物質は、気相法によって形成されている、請求項１記載の二次電池。
【請求項１２】
前記負極集電体の表面の十点平均粗さＲｚは、１．５μｍ以上６．５μｍ以下である、請求項１記載の二次電池。
【請求項１３】
リチウムイオン二次電池である、請求項１記載の二次電池。
【請求項１４】
負極集電体と、それに設けられた負極活物質層とを有し、
前記負極活物質層は、複数の細孔を有する負極活物質を含み、
水銀圧入法によって測定される前記複数の細孔への水銀の浸入量の変化率は、８０ｎｍ以上１２００ｎｍ以下の孔径にピークを示すように分布している
二次電池用負極。
【手続補正２】
【補正対象書類名】明細書
【補正対象項目名】発明の名称
【補正方法】変更
【補正の内容】
【発明の名称】二次電池用負極および二次電池
【手続補正３】
【補正対象書類名】明細書
【補正対象項目名】０００１
【補正方法】変更
【補正の内容】
【０００１】
本発明は、負極集電体とそれに設けられた負極活物質層とを有する二次電池用負極およびそれを備えた二次電池に関する。
【手続補正４】
【補正対象書類名】明細書
【補正対象項目名】０００９
【補正方法】変更
【補正の内容】
【０００９】
本発明はかかる問題点に鑑みてなされたもので、その目的は、サイクル特性および製造歩留まりを向上させることが可能な二次電池用負極および二次電池を提供することにある。
【手続補正５】
【補正対象書類名】明細書
【補正対象項目名】００１０
【補正方法】変更
【補正の内容】
【００１０】
本発明の二次電池用負極は、負極集電体とそれに設けられた負極活物質層とを有し、負極活物質層が複数の細孔を有する負極活物質を含み、水銀圧入法によって測定される複数の細孔への水銀の浸入量の変化率が８０ｎｍ以上１２００ｎｍ以下の孔径にピークを示すように分布しているものである。
【手続補正６】
【補正対象書類名】明細書
【補正対象項目名】００１１
【補正方法】変更
【補正の内容】
【００１１】
本発明の二次電池は、正極および負極と共に電解液を備え、負極が負極集電体とそれに設けられた負極活物質層とを有し、負極活物質層が複数の細孔を有する負極活物質を含み、水銀圧入法によって測定される複数の細孔への水銀の浸入量の変化率が８０ｎｍ以上１２００ｎｍ以下の孔径にピークを示すように分布しているものである。
【手続補正７】
【補正対象書類名】明細書
【補正対象項目名】００１３
【補正方法】変更
【補正の内容】
【００１３】
本発明の二次電池用負極によれば、負極活物質が複数の細孔を有し、水銀圧入法によって測定される複数の細孔への水銀の浸入量の変化率が８０ｎｍ以上１２００ｎｍ以下の孔径にピークを示すように分布しているので、その孔径にピークを示すように分布していない場合と比較して、負極活物質が高活性である場合においても他の物質と反応しにくくなると共に、その負極活物質が充放電時に膨張しやすい場合においても負極が変形しにくくなる。これにより、本発明の二次電池用負極を備えた二次電池によれば、サイクル特性および製造歩留まりを向上させることができる。この場合には、１００ｎｍ以上１０００ｎｍ以下、さらに１２０ｎｍ以上６００ｎｍ以下の孔径にピークを示すようにすれば、より高い効果を得ることができる。
【手続補正８】
【補正対象書類名】明細書
【補正対象項目名】０１７７
【補正方法】変更
【補正の内容】
【０１７７】
以上、実施の形態および実施例を挙げて本発明を説明したが、本発明は上記した実施の形態および実施例において説明した態様に限定されず、種々の変形が可能である。例えば、上記した実施の形態および実施例では、二次電池の種類として、負極の容量がリチウムの吸蔵および放出に基づいて表されるリチウムイオン二次電池について説明したが、必ずしもこれに限られるものではない。本発明の二次電池は、リチウムを吸蔵および放出することが可能な負極材料の充電容量を正極の充電容量よりも小さくすることにより、負極の容量がリチウムの吸蔵および放出に伴う容量とリチウムの析出および溶解に伴う容量とを含み、かつ、それらの容量の和により表される二次電池についても同様に適用可能である。
【手続補正９】
【補正対象書類名】明細書
【補正対象項目名】０１７８
【補正方法】変更
【補正の内容】
【０１７８】
また、上記した実施の形態および実施例では、電池構造が角型、円筒型およびラミネートフィルム型である場合、ならびに電池素子が巻回構造を有する場合を例に挙げて説明したが、本発明の電池は、コイン型あるいはボタン型などの他の電池構造を有する場合や、電池素子が積層構造などの他の構造を有する場合についても同様に適用可能である。  
【手続補正１０】
【補正対象書類名】明細書
【補正対象項目名】０１７９
【補正方法】変更
【補正の内容】
【０１７９】
また、上記した実施の形態および実施例では、電極反応物質としてリチウムを用いる場合について説明したが、ナトリウム（Ｎａ）あるいはカリウム（Ｋ）などの他の１Ａ族元素や、マグネシウム（Ｍｇ）あるいはカルシウム（Ｃａ）などの２Ａ族元素や、アルミニウムなどの他の軽金属を用いてもよい。  
【手続補正１１】
【補正対象書類名】明細書
【補正対象項目名】０１８０
【補正方法】変更
【補正の内容】
【０１８０】
また、上記した実施の形態および実施例では、本発明の二次電池用負極あるいは二次電池における水銀の浸入量の変化率がピークを示す孔径について、実施例の結果から導き出された数値範囲を適正範囲として説明しているが、その説明は、孔径が上記した範囲外となる可能性を完全に否定するものではない。すなわち、上記した適正範囲は、あくまで本発明の効果を得る上で特に好ましい範囲であり、本発明の効果が得られるのであれば、孔径が上記した範囲から多少外れてもよい。このことは、上記した孔径に限らず、負極活物質中における酸素の含有量や負極集電体の表面の十点平均粗さＲｚなどについても同様である。